(57)【特許請求の範囲】
【請求項１】
針状結晶を有する無機質粉末が塗膜の４０重量％以上を占めることになる６０Ｐ．Ｈ．Ｒ．以上の無機質粉末と、樹脂エマルジョンを必須成分とする樹脂組成物を、非吸湿性繊維を含有する裏打紙の上に塗布積層して構成され、当該樹脂組成物の塗膜の厚みが１ｍｍ以下であることを特徴とする化粧シート。
【請求項２】
セピオライトを含む６０Ｐ．Ｈ．Ｒ．以上の無機質粉末と、樹脂エマルジョンを必須成分とする樹脂組成物を、ガラス繊維を含有する抄造紙の上に塗布積層して構成され、当該樹脂組成物の塗膜の厚みが１ｍｍ以下であり、その塗膜に含まれる無機質粉末の４０重量％以上がセピオライトであることを特徴とする化粧シート。
【請求項３】
セピオライトと珪藻土を含む６０Ｐ．Ｈ．Ｒ．以上の無機質粉末と、樹脂エマルジョンを必須成分とする樹脂組成物を、非吸湿性繊維を含有する裏打紙の上に塗布積層して構成され、当該樹脂組成物の塗膜の厚みが１ｍｍ以下であり、その塗膜に含まれる無機質粉末の８０重量％以上がセピオライトと珪藻土であることを特徴とする化粧シート。
【請求項４】
針状結晶を有する無機質粉末が塗膜の４０重量％以上を占めることになる６０Ｐ．Ｈ．Ｒ．以上の無機質粉末と、樹脂エマルジョンを必須成分とする樹脂組成物を、非吸湿性繊維を含有する裏打紙の上に塗布積層して構成され、当該樹脂組成物の塗膜の厚みが１ｍｍ以下であり、その塗膜の上に化粧塗膜が積層されていることを特徴とする化粧シート。
【請求項５】
針状結晶を有する無機質粉末が塗膜の４０重量％以上を占めることになる６０Ｐ．Ｈ．Ｒ．以上の無機質粉末と、樹脂エマルジョンを必須成分とする樹脂組成物を、非吸湿性繊維を含有する裏打紙の上に塗布積層して構成され、当該樹脂組成物の塗膜の厚みが１ｍｍ以下であり、その塗膜にエンボスが施されていることを特徴とする化粧シート。
【請求項６】
針状結晶を有する無機質粉末が塗膜の４０重量％以上を占めることになる６０Ｐ．Ｈ．Ｒ．以上の無機質粉末と、エチレン酢酸ビニル樹脂エマルジョンを必須成分とする樹脂組成物を、非吸湿性繊維を含有する裏打紙の上に塗布積層して構成され、当該樹脂組成物の塗膜の厚みが１ｍｍ以下であることを特徴とする化粧シート。
【請求項７】
無機質粉末が、粒度６０メッシュパスの無機質粉末と粒度３００メッシュパスの無機質粉末を混合して成る前掲請求項１と２と３と４と５と６の何れかに記載の化粧シート。
【請求項８】
無機質粉末が、粒度６０メッシュパスのセピオライトと粒度１５０メッシュパスの珪藻土と粒度３００メッシュパスのセピオライトを混合して成る前掲請求項１と２と３と４と５と６の何れかに記載の化粧シート。
【請求項９】
無機質粉末が、粒径２５０〜１００μｍ（６０メッシュパス）のセピオライト３５〜５５重量部と）、粒径１００〜５０μｍ（１５０メッシュパス）の珪藻土４０〜６０重量部と、粒径５０μｍ以下（３００メッシュパス）のセピオライト１０〜２５重量部になる粒度分布と混合比率をもって混合して成る前掲請求項１と２と３と４と５と６の何れかに記載の化粧シート。
【発明の詳細な説明】
【０００１】
【発明の属する技術分野】
本発明は、壁紙、外装シート、車両内装材等として壁面や天井面に接着施工される化粧シートに関するものである。
【０００２】
【従来の技術】
樹脂組成物を裏打紙に塗布積層して構成される化粧シートでは、コスト低減を図るために炭酸カルシウムを主とする無機質粉末（充填剤）が樹脂組成物に多量配合され、又、樹脂組成物には接着性がよく多量の無機質粉末の配合を可能とする塩化ビニルペースト樹脂が使用されている。
【０００３】
【発明が解決しようとする課題】
樹脂組成物に無機質粉末を多量配合する場合、可塑剤の配合量も増して粘稠に調製することになるが、可塑剤は有害物質であるだけではなく可燃性物質でもあるから、無機質粉末の配合量が増えたからと言っても化粧シートが難燃化するものではなく、又、塩化ビニル樹脂がハロゲン（塩素）を含む有害な燃焼ガスを発生するので、難燃性に優れた安価な化粧シートは得られない。このため、塩化ビニルペースト樹脂に代えて、酢酸ビニルやエチレン酢酸ビニル等のエマルジョンタイプの樹脂やラテックスを使用することが試みられている。しかし、それらの水分散性樹脂に６０Ｐ．Ｈ．Ｒ．以上の無機質粉末を配合した樹脂組成物は、塗膜が硬く、それが亀裂して剥脱し易いので、化粧シートには不向きである。何故なら、化粧シートには施工下地の起伏に沿って密着施工するに必要な可撓性が要求され、その塗膜の厚みは概して２ｍｍ以下であり、化粧シートを折り曲げ易くするために塗膜の厚みを５００μｍ前後と１ｍｍ以下に薄くすれば、搬送過程や施工過程で塗膜が亀裂し易くなるためである。
尚、この明細書において「Ｐ．Ｈ．Ｒ．」とは、樹脂１００重量部に対し、配合される物質（例えば、無機質粉末）の配合重量部を意味する。
【０００４】
【発明の目的】
そこで本発明は、塩化ビニルペースト樹脂に代えて水分散性樹脂を使用し、それに無機質粉末を多量配合して構成される樹脂組成物の塗膜を、可撓で亀裂剥脱し難いものとし、難燃性を有し有害燃焼ガスの発生しない化粧シートを安価に得ることを目的とする。
【０００５】
【課題を解決するための手段】
本発明に係る化粧シートは、針状結晶を有する無機質粉末を含む６０Ｐ．Ｈ．Ｒ．以上の無機質粉末と、樹脂エマルジョンを必須成分とする樹脂組成物を、非吸湿性繊維を含有する裏打紙の上に塗布積層して構成され、当該樹脂組成物の塗膜の厚みが２ｍｍ以下であることを第１の特徴とする。
【０００６】
本発明に係る化粧シートの第２の特徴は、上記第１の特徴に加えて、針状結晶を有する無機質粉末がセピオライトであり、上記塗膜に含まれる無機質粉末の４０重量％以上がセピオライトであり、裏打紙がガラス繊維を非吸湿性繊維として含有する抄造紙であることにある。
【０００７】
本発明に係る化粧シートの第３の特徴は、上記第２の特徴に加えて、上記塗膜に含まれる無機質粉末の８０重量％以上をセピオライトと珪藻土が占めていることにある。
【０００８】
本発明に係る化粧シートの第４の特徴は、上記第１、第２および第３の何れかの特徴に加えて、上記塗膜の上に化粧塗膜が積層されていることにある。
【０００９】
本発明に係る化粧シートの第５の特徴は、上記第１、第２、第３および第４の何れかの特徴に加えて、上記塗膜にエンボスが施されていることにある。
【００１０】
本発明に係る化粧シートの第６の特徴は、上記第１、第２、第３、第４および第５の何れかの特徴に加えて、上記樹脂エマルジョンをエチレン酢酸ビニル樹脂エマルジョンとしたことにある。
【００１１】
【発明の実施の形態】
裏打紙に塗布する樹脂組成物に針状結晶を有する無機質粉末を配合する理由は、個々のパルプ繊維が極短い微粉末であっても、それを配合した混合水が、その中で浮遊するパルプ繊維微粉末が微かに触れ合って粘性を帯び、水分の蒸発と共にパルプ繊維微粉末が絡み合った抄造紙が得られるように、裏打紙に塗布する樹脂組成物が、樹脂固形分の少ないものであっても、繊維微粉末状をなす針状結晶を有する無機質粉末が配合されて粘性を帯び、水分の蒸発と共に針状結晶を有する無機質粉末が微かながらも絡み合って、亀裂し難い塗膜が形成されるからである。
【００１２】
かかる針状結晶を有する無機質粉末の効用によって、樹脂組成物中の６０Ｐ．Ｈ．Ｒ．以上を無機質粉末が占めるとしても、それによって可撓で亀裂剥脱し難い塗膜を積層することが出来る。そして、そのように無機質粉末を６０Ｐ．Ｈ．Ｒ．以上配合して塗膜中の樹脂固形分の比率を少なくすることによって、化粧シートを安価で難燃性を有し害燃焼ガスの発生しないものとすることが出来る。
そのためには、針状結晶を有する無機質粉末が塗膜の４０重量％以上を占め、又、樹脂組成物に他の無機質粉末を配合するとしても、その塗膜に含まれる無機質粉末の４０重量％以上を針状結晶を有する無機質粉末が占めるように樹脂組成物を調製するとよい。
【００１３】
塗布積層する塗膜を厚くする場合には、樹脂組成物に繊維微粉末を配合するとよい。その繊維微粉末には、ガラス繊維やパルプ繊維、ビニロンや木綿、麻、レーヨン、キュプラ、アセテート等のセルロース系繊維等の親水性繊維を使用するとよい。
それは、これらの親水性繊維が、樹脂組成物の必須成分とする水分散性ないし水溶性樹脂によく馴染んで塗膜の補強材となるからである。
【００１４】
樹脂エマルジョンとしては、エチレン酢酸ビニル樹脂エマルジョン、酢酸ビニル樹脂エマルジョン、エチレン酢酸ビニル塩化ビニル樹脂エマルジョン、天然または合成ラテックスその他の一般市販の樹脂エマルジョン・ラテックス類の全てが使用される。その中でも、エチレン酢酸ビニル系樹脂エマルジョンは、塗膜が可撓で強い接着性と熱融着性を有し、樹脂組成物の塗膜の加熱エンボスが施し易いので推奨される。
【００１５】
６０Ｐ．Ｈ．Ｒ．以上もの無機質粉末を含む塗膜は、在来の化粧シートのように塩化ビニルペースト樹脂を主材とする塗膜に比して亀裂し易く、樹脂組成物の調製過程や塗布過程で生じた気泡によって塗膜が多孔質になると、その表面を擦ると掻き疵がつき易くなる。
従って、樹脂組成物の調製過程や塗布過程で生じる気泡によって塗膜が多孔質にならないようにするため、樹脂組成物には消泡剤を配合しておくことが推奨される。消泡剤には一般市販のシリコーン系のものを使用すればよい。
【００１６】
裏打紙には、ガラス繊維を有する抄造紙の他に、ポリプロピレン繊維その他の熱可塑性非吸湿性合成繊維を主材とする合成紙や不織布を使用することが出来る。
非吸湿性繊維を裏打紙の必須成分とするのは、その上に塗布積層する樹脂組成物が水を必須成分とするものであり、それを塗布した際に裏打紙が吸湿して収縮変形しないようにするためである。
従って、ここに言う非吸湿性繊維とは、吸湿膨潤して伸縮変形しない繊維を意味し、全く吸湿しない繊維を意味せず、ナイロンやポリエステル繊維のように繊維素材が若干の吸湿性を有するものでもよい。
又、繊維表面に微細な凹凸があるが故に吸湿性を有するものであっても、セルロース系繊維のように繊維素材それ自体が親水性で吸湿膨潤するようなものでなければ、それを非吸湿性繊維として裏打紙に使用することが出来る。
しかし、塗膜の乾燥工程での熱収縮や、化粧シート１５の施工後の伸縮変形、耐水性、耐候性、難燃性等を考慮すれば、繊維長が１〜５ｍｍのガラス繊維を１０〜５０重量％含有する抄造紙を裏打紙に用いることが推奨される。
【００１７】
無機質粉末を樹脂組成物に６０Ｐ．Ｈ．Ｒ．以上配合するのは、樹脂組成物のコストを低減し、樹脂組成物を難燃化するためだけではなく、化粧シートの吸湿性や印刷適性を高め、化粧シートの表面光沢を少なくして土壁調の触感風合いを付与するためでもある。
針状結晶（針状結晶構造）を有する無機質粉末としては調湿性を有するセピオライトやゼオライトを使用し、針状結晶を有する無機質粉末に混用される他の無機質粉末としては珪藻土を使用することが化粧シートの吸湿性や印刷適性を高める上で好都合である。
又、化粧シートの難燃化のためには水酸化アルミニウムを、又、遮音性を付与するには硫酸バリウムを、それぞれ樹脂組成物に配合するとよい。
しかし、無機質粉末の配合量が余り多くなると化粧シートか硬くなって亀裂し易くなるので、その配合量は５００Ｐ．Ｈ．Ｒを限度とする。
【００１８】
塗膜の厚みを在来の塩化ビニルペースト樹脂を主材とする化粧シートの塗膜のように１ｍｍ以下、５００μｍ前後にする場合、無機質粉末の粒度は６０メッシュ（粒径；２５０μｍ）前後かそれ以下にし、６０メッシュ（粒径；２５０μｍ）前後の無機質粉末は、３００メッシュ（粒径；５０μｍ）前後の無機質粉末に混合して使用することが望ましい。
好ましい本発明の実施態様を示すと、無機質粉末は、粒径が２５０〜１００μｍ（６０メッシュパス）のセピオライト３５〜５５重量部（４５重量部前後）、粒径が１００〜５０μｍ（１５０メッシュパス）の珪藻土４０〜６０重量部（５０重量部前後）、粒径が５０μｍ以下（３００メッシュパス）のセピオライト１０〜２５重量部（１５重量部前後）になる粒度分布と混合比率をもって配合する。
【００１９】
本発明に係る化粧シートの塗膜の表面は、前記の通り微細な凹凸が出来て土壁の観を呈するが、耐摩耗性や装飾性を高めるには、その塗膜の上に所要の図柄・模様をプリントするとよい。
そのプリントインキの化粧塗膜は、樹脂組成物の塗膜が吸湿性のセピオライトや珪藻土を多量含有するので、樹脂組成物の塗膜に強固に接着する。
【００２０】
【実施例】
ガラス繊維とパルプ繊維とから成る坪量９０ｇ／ｍ2 、厚み０．１６ｍｍの抄造紙に、エチレン酢酸ビニル樹脂エマルジョン（固形分；５５％）２００重量部と、珪藻土（粒度；１５０メッシュパス、粒径；１００μｍ以下）５０重量部と、セピオライト（粒度；６０メッシュパス、粒径；２５０μｍ以下）４５重量部と、セピオライト（粒度；３００メッシュパス、粒径；５０μｍ以下）１５重量部と、泡消剤５重量部と、水１５０重量部に成る樹脂組成物を、塗布量３００ｇ／ｍ2 （乾燥重量）として塗布積層し、厚み０．８ｍｍの化粧シートをつくった。
得られた化粧シートは、法定防火材料試験（壁装材料協会制定壁紙標準施工法１９８３試験）の無機質防火１級の難燃性を有するものでああった。又、この化粧シートを９０度折り曲げたとき、樹脂組成物の塗膜に亀裂は生じなかった。
【００２１】
【発明の効果】
上記の通り本発明によると、表面塗膜が無機質粉末を多量含有していて難燃性を有し、その無機質粉末が針状結晶を有する繊維粉末状（針状結晶構造）のものであって塗膜内に網目状に介在するので亀裂し難く、而も、その無機質粉末の多くが吸湿性を有するのでプリント模様を施し易く、触感風合いが柔らかく、吸湿性を有し結露し難く、車両内装材や壁装材に適した化粧シートが得られる。